(57)【特許請求の範囲】
【請求項１】
第１電極配線層及び第２電極配線層に多層配線する半導体素子の製造方法において、
前記第１電極配線層を形成することと同時にキャパシタ下部電極を形成する段階と、
前記第１電極配線層および前記キャパシタ下部電極の形成後、その表面に金属層間絶縁膜を形成する段階と、
前記キャパシタ下部電極上部の前記金属層間絶縁膜を選択的に取り除いてコンタクトホールを形成する段階と、
前記金属層間絶縁膜全表面、前記コンタクトホール内壁面、及び前記コンタクトホール内に露出した前記キャパシタ下部電極表面に誘電膜を堆積させる段階と、
前記誘電膜上に金属膜を形成し、その金属膜をフォト及びエッチング工程で選択的に取り除いてキャパシタ上部電極を形成する段階と、
前記誘電膜、及び前記金属層間絶縁膜にビアコンタクトホールを形成し、前記第１電極配線層の表面を露出させる段階と、
前記露出された前記第１電極配線層の表面の自然酸化膜を取り除く段階と、
前記誘電膜、前記キャパシタ上部電極、前記ビアコンタクトホール、及び前記ビアコンタクトホールによって露出された前記第１電極配線層の表面を覆うように金属膜を形成し、フォト及びエッチングによる前記金属膜の選択的除去により、前記第１電極配線層と接触する第２電極配線層を形成することと同時に、露出している前記キャパシタ上部電極全面を覆うように、前記キャパシタ上部電極と接触するキャパシタ保護層を形成する段階と
を順に実施することを特徴とする半導体素子の薄膜キャパシタ製造方法。
【請求項２】
前記第１電極配線層と前記キャパシタ下部電極を形成する段階と前記誘電膜を形成する段階との間に第１電極配線層と前記キャパシタ下部電極の上部のヒロックを防止するための第１導電膜を形成する段階をさらに含むことを特徴とする請求項１に記載の半導体素子の薄膜キャパシタ製造方法。
【請求項３】
前記キャパシタ上部電極及び前記キャパシタ下部電極は金属物質からなることを特徴とする請求項１に記載の半導体素子の薄膜キャパシタ製造方法。
【請求項４】
前記誘電膜の厚さが５００〜１０００オングストロームであることを特徴とする請求項１に記載の半導体素子の薄膜キャパシタ製造方法。
【請求項５】
前記誘電膜はシリコン酸化物からなることを特徴とする請求項１または４に記載の半導体素子の薄膜キャパシタ製造方法。
【請求項６】
前記誘電膜はシリコン窒化物からなることを特徴とする請求項１または４に記載の半導体素子の薄膜キャパシタ製造方法。
【請求項７】
前記キャパシタ上部電極の厚さは前記キャパシタ下部電極の厚さに等しいかもしくは小さいことを特徴とする請求項１または３に記載の半導体素子の薄膜キャパシタ製造方法。
【請求項８】
前記キャパシタ上部電極の厚さは５００〜６０００オングストロームであることを特徴とする請求項１または３に記載の半導体素子の薄膜キャパシタ製造方法。
【請求項９】
前記第２電極配線層及び前記キャパシタ保護層形成後、その表面にヒロックを防止するための第２導電膜を形成する段階をさらに含むことを特徴とする請求項１に記載の半導体素子の薄膜キャパシタ製造方法。
【請求項１０】
前記第２導電膜はチタン窒化物からなることを特徴とする請求項９に記載の半導体素子の薄膜キャパシタ製造方法。
【発明の詳細な説明】
【０００１】
【発明の属する技術分野】
本発明は半導体素子の製造方法に係り、特に誘電膜の厚さを薄膜化して高速及び大容量化に適した半導体素子の薄膜キャパシタ製造方法に関する。
【０００２】
【従来の技術】
通常、半導体素子ではモス（ＭＯＳ; Metal Oxide Semiconductor）構造、ＰＮ接合構造、ポリシリコン−絶縁体−ポリシリコン（ＰＩＰ）構造、金属−絶縁体−金属（ＭＩＭ）構造などのキャパシタを使用するが、このうち前記金属−絶縁体−金属（ＭＩＭ）構造を除いて全ての構造がキャパシタを構成するとき、少なくとも一方の電極を単結晶シリコンや多結晶シリコンを用いることにより単結晶シリコンや多結晶シリコンの物質特性によりキャパシタ電極の抵抗を減少させることに限界がある。
【０００３】
これはキャパシタの高速化のためにキャパシタ電極の抵抗を減少させて周波数依存性を小さくしようとする研究努力に鑑みるとき極めて適しないもので、かかる理由で高速のキャパシタが求められる半導体素子では主に低抵抗のキャパシタ電極構造を容易く実現できる金属−絶縁体−金属（ＭＩＭ）構造の薄膜キャパシタ構造を用いる。
【０００４】
また、前記金属−絶縁体−金属（ＭＩＭ）構造の薄膜キャパシタは電圧や温度によるキャパシタンス変化率が低く極めて良好な電気的特性を表すので精密なアナログ半導体装置に大いに適用される。
一方、前記キャパシタは多くの情報が処理できるように大容量化されつつ、このためにキャパシタ電極間に挿入される誘電膜の厚さを減少させたり、誘電率の高い物質で誘電膜を構成したりキャパシタ電極の面積を増加させたり研究が盛んである。
【０００５】
そして、半導体製造工程では半導体素子の高集積化と微細製造技術の発展につれ多層配線工程が進行されており、前記金属−絶縁膜−金属（ＭＩＭ）構造の薄膜キャパシタ製造工程が多層配線工程に伴って一緒に行われる。
図６ないし図９はこのような多層配線工程に伴って金属−絶縁膜−金属の薄膜キャパシタ構造を形成する従来の方法を示している。
図６を参照すると、既に形成されている下部構造物を、後続工程により形成される上部構造物とコンタクトホール（図示せず）を除いて全ての領域において絶縁させるための層間絶縁膜１０を形成し、前記層間絶縁膜１０上に前記上部構造物としてアルミニウム及び前記アルミニウムのヒロック（hill-rock）を防止するためのチタン窒化物（ＴｉＮ）を順次積層させた後、フォト及びエッチング工程で前記アルミニウム及びチタン窒化物を選択的に取り除いてキャパシタ下部電極１２ａと素子間連結のための第１電極配線層１２ｂと導電膜１４を形成する。
【０００６】
次いで、図７に示すように、その表面に絶縁物質を堆積させて絶縁膜１６を形成した後、フォト及びエッチング工程で前記キャパシタ下部電極１２ａ上部の前記絶縁膜１６及び導電膜１４を選択的に取り除いてキャパシタ下部電極１２ａに至るコンタクトホール１８を形成する。
次に、図８に示すように、その表面にＣＶＤ（Chemical Vapor Deposition）工程によりシリコン酸化物を堆積させて誘電膜２０を形成した後、フォト及びエッチング工程で前記第１電極配線層１２ｂ上部の前記絶縁膜１６及び誘電膜２０を選択的に取り除いてビアコンタクトホール２４を形成する。
【０００７】
次いで、図９に示すように、前記第１電極配線層１２ｂの表面に形成される自然酸化膜などの汚染物質を除去するためにスパッタリングエッチング工程を施し、続いて、全面にアルミニウムを蒸着させてからフォト及びエッチング工程を介して前記蒸着されたアルミニウムを選択的に取り除いてキャパシタ上部電極２６ａと第２電極配線層２６ｂとを形成する。
この際、前記スパッタリングエッチング工程でキャパシタ下部電極１２ａ上部に沈積した誘電膜２０が露出された状態でスパッタリングエッチングが施されるので前記誘電膜も一部エッチングされて同図の符号２８のようにその表面が荒くなることで誘電膜の均一度が劣り、且つ酷い場合は漏れ電流が生じられる。
【０００８】
これを解決するために前記誘電膜２０の厚さを１０００オングストローム以上に沈積することもあるが（日本国特開平５−２９９５８１号では１３００オングストローム程度の厚さの酸化膜を使用する）、このような場合には誘電膜の厚さが大きく増加するので単位面積当たりキャパシタ容量が大きく減少する。
このように従来の薄膜キャパシタ製造方法は、多層配線の際キャパシタの誘電膜を均一に形成すると共に１０００オングストローム以下に薄膜化することが困るので高速、大容量のキャパシタが求められる素子には適用し難い問題点があった。
【０００９】
【発明が解決しようとする課題】
従って、本発明はかかる従来の問題点を解決するために創出されたもので、その目的はキャパシタ誘電膜を均一に形成すると共に薄膜化を可能にすることによって、高速、かつ大容量の薄膜キャパシタを製造できる半導体素子の薄膜キャパシタ製造方法を提供することにある。
【００１０】
【課題を解決するための手段】
前記目的を達成するための本発明の半導体素子の薄膜キャパシタ製造方法は、第１電極配線層及び第２電極配線層に多層配線する半導体素子の製造方法において、前記第１電極配線層を形成することと同時にキャパシタ下部電極を形成する段階と、前記キャパシタ下部電極と接触するように誘電膜を形成する段階と、前記誘電膜上にキャパシタ上部電極を形成する段階と、前記第１電極配線層の表面を露出させてビアコンタクトホールを形成する段階と、その表面の自然酸化膜を取り除く段階と、前記第１電極配線層と接触する第２電極配線層を形成することと同時に前記キャパシタ上部電極と接触するキャパシタ保護層を形成する段階とを含むことを特徴とする。
【００１１】
【発明の実施の形態】
以下、添付図面に基づき本発明の望ましい一実施の形態として示した製造方法をさらに詳しく説明する。
図１ないし図５は本発明による半導体素子の薄膜キャパシタ製造方法の一実施の形態によって金属−絶縁膜−金属構造をもつ薄膜キャパシタを製造する工程順序を示す。
【００１２】
まず、図１に示すように、シリコン基板に既に形成されている各種下部構造物を図１から図５に亘る後続工程により形成される上部構造物とコンタクトホール（図示せず）を除いて全ての領域で電気的に絶縁するようにするための層間絶縁膜１１０を形成する。このとき、前記層間絶縁膜１１０を構成する絶縁物質としては、ＨＴＯ(High Temperature Oxide)やＢＰＳＧ(Boro-Phospho Silicated Glass)などが用いられる。続いて、前記層間絶縁膜１１０上部にアルミニウム、アルミニウム合金のうちいずれかの一つを蒸着させて金属膜を形成し、その上に前記アルミニウムのヒロックを防ぐためのチタン窒化物（ＴｉＮ）を順次に積層させた後、フォト及びエッチング工程により前記金属膜及びチタン窒化物を選択的に取り除くことによりキャパシタ下部電極１１２ａと素子間連結のための第１電極配線層１１２ｂ及び第１導電膜１１４を形成する。
【００１３】
次に、図２に示すように、その表面にＬＴＯ（Low Temperature Oxide）やＳＯＧ(Spin On Glass)を堆積させて金属層間絶縁膜１１６を形成し、前記金属層間絶縁膜１１６上部に第１フォトレジストパターン１１７を形成し、これをマスクとして用いて前記キャパシタ下部電極１１２ａの上部の金属層間絶縁膜１１６を選択的にエッチングすることによってコンタクトホール１１８を形成する。前記エッチング工程は、例えば１次湿式エッチング実施後２次乾式エッチングを施すなどの二つのエッチング工程を適切に組み合わせるとか、乾式エッチングだけ実施して所望の構造が得られるようにする。
【００１４】
次に、図３に示すように、前記第１フォトレジストパターンを取り除いてその表面にＣＶＤ法によりシリコン酸化膜およびシリコン窒化膜のうちいずれかの一つを約５００〜１０００オングストローム程度の厚さに堆積させて誘電膜１２０を形成する。続いて、前記誘電膜１２０上にアルミニウム、アルミニウム合金、銅及び銅合金のうちいずれかの一つを約５００〜６０００オングストローム程度の厚さに蒸着させて金属膜を形成してから前記金属膜をフォト及びエッチング工程で選択的に取り除いてキャパシタ上部電極１２２を形成する。
【００１５】
この際、前記キャパシタ上部電極１２２の厚さは後続工程のためにシリコン基板との段差があまり大きく増加しないように調節するのが望ましいが、本実施例では前記キャパシタ下部電極の厚さより厚くないようにする。
そして、図４に示すように、前記結果物の表面に第２フォトレジストパターン１２３を形成し、これをマスクとして用いて前記第１電極配線層１１２ｂ上部の金属層間絶縁膜１１６および誘電膜１２０を選択的にエッチングすることでビア（via）コンタクトホール１２４を形成する。前記エッチング工程は図２の前記コンタクトホールを形成する時と同様に１次湿式エッチングを実施してから２次乾式エッチングを行うなど二つのエッチング工程を適切に組み合わせるとか、乾式エッチングのみで所望の構造を得られるようにする。
【００１６】
また、図５に示されているように、前記第２フォトレジストパターン１２３を取り除いた後、後続工程で形成される第２電極配線層１２６ｂのステップカバレージを向上させ、前記第１電極配線層１１２ｂ表面に形成される自然酸化膜などの汚染物質を取り除いて第１電極配線層１１２ｂと第２電極配線層１２６ｂとの間の界面抵抗を減少させるとともに前記ビアコンタクトホール１２４の角部分を緩やかにするために不活性気体中、例えばアルゴンイオン（Ａｒ）を用いてスパッタリングエッチング工程を実施する。
【００１７】
前記スパッタリングエッチング工程を従来と比べて見れば、まず従来の場合には誘電膜を形成した後、誘電膜が露出された状態で実施されることによりキャパシタ上部電極と下部電極間に挿入された誘電膜の表面が損傷されて（図８及び図９）酷い場合には漏れ電流が発生し、またこれを防止するためには損傷分を考慮して前記誘電膜の厚さを１０００オングストローム以上に形成しなければならないので高集積、大容量キャパシタを製造することが難しかったが、本発明では前記キャパシタ上部電極１２２がスパッタリングエッチング工程に対するマスク役割を果たすので前記誘電膜の損傷無しに薄膜化を実現することによりキャパシタの高集積化及び大容量化を実現できる。
【００１８】
次いで、前記スパッタリングエッチング工程後、その表面にアルミニウム、アルミニウム合金、銅及び銅合金のうちいずれかの一つを蒸着させて金属膜を形成し、フォト及びエッチング工程を実施して前記蒸着した金属膜を選択的に取り除くことによりキャパシタ上部電極１２２を保護するためのキャパシタ保護層１２６ａと第２電極配線層１２６ｂを形成する。
この際、前記キャパシタ保護層１２６ａは前記キャパシタ上部電極１２２を全く覆うようにして前記キャパシタ上部電極１２２のヒロック発生と腐食を防止する。
一方、前記キャパシタ保護層１２６ａ及び第２電極配線層１２６ｂ形成工程前後に保護金属膜を形成するとかヒロック防止用第２導電膜１２８を形成する工程を加えることができる。
【００１９】
【発明の効果】
以上述べたように、本発明の半導体素子の薄膜キャパシタ製造方法では、前記誘電膜及びキャパシタ上部電極形成後前記キャパシタ上部電極によりキャパシタ上、下部電極間に挿入される誘電膜を保護する状態で前記キャパシタ上部電極及び第１電極配線層の表面にある酸化膜を含む不純物を除去するので、前記スパッタリングエッチング工程によりいろいろな効果、すなわち第２電極配線層のステップカバレージを向上させ、前記第１電極配線層と第２電極配線層との間の界面抵抗を減少させ、前記ビアコンタクトホールの角部分を緩やかに作ることができるばかりでなく、前記キャパシタの誘電膜が損傷されることを防ぐことによって前記誘電膜の厚さを薄く維持して所望の容量を有する薄膜キャパシタを製造できる効果を奏する。
【図面の簡単な説明】
【図１】  本発明の一実施の形態として示した半導体素子の薄膜キャパシタ製造方法のうち層間絶縁膜上に第１電極配線層とキャパシタ下部電極の形成方法を示す断面図である。
【図２】  本発明の一実施の形態として示した半導体素子の薄膜キャパシタ製造方法のうち、絶縁膜とコンタクトホールの形成方法を示す断面図である。
【図３】  本発明の一実施の形態として示した半導体素子の薄膜キャパシタ製造方法のうち、前記誘電膜と前記キャパシタ上部電極の形成方法を示す断面図である。
【図４】  本発明の一実施の形態として示した半導体素子の薄膜キャパシタ製造方法のうち、ビアコンタクトホールの形成方法を示す断面図である。
【図５】  本発明の一実施の形態として示した半導体素子の薄膜キャパシタ製造方法のうち、第２電極配線層とキャパシタ保護層の形成方法を示す断面図である。
【図６】  従来の技術による半導体素子の薄膜キャパシタ製造方法のうち層間絶縁膜上に第１電極配線層とキャパシタ下部電極の形成方法を示す断面図である。
【図７】  従来の技術による半導体素子の薄膜キャパシタ製造方法のうち絶縁膜とコンタクトホールの形成方法を示す断面図である。
【図８】  従来の技術による半導体素子の薄膜キャパシタ製造方法のうち誘電膜とビアコンタクトホールの形成方法を示す断面図である。
【図９】  従来の技術による半導体素子の薄膜キャパシタ製造方法のうち第２電極配線層とキャパシタ上部電極の形成方法を示す断面図である。
【符号の説明】
１１０    層間絶縁膜
１１２ａ  キャパシタ下部電極
１１２ｂ  第１電極配線層
１１４    第１導電膜
１１６    金属層間絶縁膜
１１８    コンタクトホール
１２０    誘電膜
１２２    キャパシタ保護層
１２４    ビアコンタクトホール
１２６ａ  キャパシタ上部電極
１２６ｂ  第２電極配線層
１２８    第２導電膜
【図１】
0004002647.tif 000002
【図２】
0004002647.tif 000003
【図３】
0004002647.tif 000004
【図４】
0004002647.tif 000005
【図５】
0004002647.tif 000006
【図６】
0004002647.tif 000007
【図７】
0004002647.tif 000008
【図８】
0004002647.tif 000009
【図９】
0004002647.tif 000010